"ポリエーテルカーボネートポリオールを含有することを特徴とする、ポリイソシアネート混合物。ポリエーテルカーボネートポリオールが、複金属シアン化物触媒DMC触媒を用いた、水素官能性スターター物質への、二酸化炭素およびアルキレンオキシドの付加によって得られることを特徴とする、請求項1に記載のポリイソシアネート混合物。芳香族イソシアネートのみを含有することを特徴とする、請求項1に記載のポリイソシアネート混合物。脂肪族イソシアネートのみを含有することを特徴とする、請求項1に記載のポリイソシアネート混合物。脂環式イソシアネートのみを含有することを特徴とする、請求項1に記載のポリイソシアネート混合物。芳香族イソシアネートと脂肪族イソシアネートの混合物を含有することを特徴とする、請求項1に記載のポリイソシアネート混合物。芳香族イソシアネートと脂環式イソシアネートの混合物を含有することを特徴とする、請求項1に記載のポリイソシアネート混合物。脂肪族イソシアネートと脂環式イソシアネートの混合物を含有することを特徴とする、請求項1に記載のポリイソシアネート混合物。3~30重量のイソシアネート含量および2以上のイソシアネート官能価を有することを特徴とする、請求項1~7のいずれかに記載のポリイソシアネート混合物。5~25重量のイソシアネート含量および2以上のイソシアネート官能価を有することを特徴とする、請求項1~7のいずれかに記載のポリイソシアネート混合物。被覆組成物、表面被覆組成物、接着剤またはシーリング剤における、請求項1~10のいずれかに記載のポリイソシアネート混合物の使用。一液型湿分硬化性の被覆剤、接着剤またはシーリング剤として使用するために、更なる添加剤を伴わない、請求項1~10のいずれかに記載のポリイソシアネート混合物の使用。i請求項1~10のいずれかに記載のポリイソシアネート混合物と、iiポリオールおよびポリアミンの群から選択される少なくとも1種の成分との反応によって得ることができる二液型硬化性の被覆剤、接着剤またはシーリング剤。成分iiとしてポリアクリレートポリオールまたはアスパラギン酸エステルを使用することを特徴とする、請求項13に記載の二液型硬化性の被覆剤、接着剤またはシーリング剤。従って、本発明の目的は、向上した特性、特に接着剤やシーリング剤としてまたは表面被覆用途において使用した際のより迅速な硬化特性を有するイソシアネート官能性プレポリマーを提供することである。意外なことに、この目的は、構成成分としてポリエーテルカーボネートポリオールを含有するイソシアネート官能性プレポリマーによって達成されることが見いだされた。本発明は更に、イソシアネート官能性プレポリマー、その製造方法、並びに接着剤、シーリング剤および表面被覆用途におけるその使用を提供する。ポリエーテルカーボネートポリオールは、好ましくは2~6、より好ましくは2~4、特に好ましくは2~3、最も好ましくは2の平均ヒドロキシル官能価一分子あたりのヒドロキシル基の平均数を有する。ポリエーテルカーボネートポリオールは、好ましくは少なくとも1重量、より好ましくは少なくとも5重量、特に好ましくは少なくとも10重量、最も好ましくは15~30重量のCO2として算出したカーボネート基含量を有する。ポリエーテルカーボネートポリオールは、好ましくは500~10,000、より好ましくは500~5000、特に好ましくは750~4000、最も好ましくは1000~3500の、GPCゲル浸透クロマトグラフィーによって測定された数平均分子量を有する。適当なポリエーテルカーボネートポリオールは、例えばWO2008/013731に記載されているように、DMC触媒とも称される複金属シアン化物触媒を用いた、水素官能性スターター物質への、二酸化炭素およびアルキレンオキシドの付加によって得ることができる。同特許文献は、概してポリウレタンのフォーム、エラストマー、被覆剤、シーリング剤および接着剤においてポリエーテルカーボネートを使用できることは記載しているが、得られる生成物の特性に関する、期待される効果についての情報は与えていない。ポリエーテルカーボネートポリオールは、通常、水素官能性スターター物質に、アルキレンオキシドおよび二酸化炭素を触媒付加させることによって調製する。アルキレンオキシドとして、純アルキレンオキシド、アルキレンオキシド混合物、または市販ラフィネート流の酸化物の混合物を使用してよい。一般に、2~24個の炭素原子を有するアルキレンオキシドを、本発明の方法のために使用することができる。記載できる例は、エチレンオキシド、プロピレンオキシド、1-ブテンオキシド、2,3-ブテンオキシド、1-ペンテンオキシド、1-ヘキセンオキシド、1-オクテンオキシド、1-デセンオキシド、ブタジエンモノオキシド、イソプレンモノオキシド、シクロペンテンオキシド、シクロヘキセンオキシド、スチレンオキシドおよびメシチレンオキシドを包含する。特にエチレンオキシド、プロピレンオキシドおよびスチレンオキシド、特に好ましくはプロピレンオキシドおよびスチレンオキシド、最も好ましくはプロピレンオキシドを使用する。本発明に従って使用されるポリエーテルカーボネートポリオールを調製するために、アルキレンオキシドおよび二酸化炭素を、水素官能性スターター物質に付加させる。使用できる適当なスターター物質は、アルコキシル化に対して活性である水素原子を有する化合物の全てである。活性水素原子を有し、アルコキシル化に対して活性である基は、-OH、-NH、-SHおよび-CO2H、好ましくは-OHおよび-NH、特に好ましくは-OHである。使用できる適当なスターター物質は、例えば、水、多価アルコール、多価アミン、多価チオール、多価アミノアルコール、多価チオアルコール、ポリエーテルポリオール、ポリエステルポリオール、ポリエステルエーテルポリオール、ポリカーボネートポリオール、ポリエチレンイミン、ポリエーテルアミン例えば、いわゆるHuntsman製Jeffamine登録商標、例えば、D230、D400、D2000、T403、T3000、T5000、またはBASF製の対応する製品、例えば、ポリエーテルアミンD230、D400、D200、T403、T5000、ポリテトラヒドロフラン例えば、BASF製PolyTHF登録商標、例えば、PolyTHF登録商標250、650S、1000、1000S、1400、1800、2000、ポリテトラヒドロフランアミンBASF製ポリテトラヒドロフランアミン1700、ポリエーテルチオールおよびポリアクリレートポリオールである。特定の態様では、スターター物質として、ヒマシ油、リシノール酸のモノグリセリドまたはジグリセリド、或いは脂肪酸のモノグリセリドを使用してよい。また、脂肪酸またはC1~C24アルキル脂肪酸エステルの化学変性モノグリセリド、ジグリセリドおよび/またはトリグリセリドを使用してもよく、これらのグリセリドには、1分子あたり平均して少なくとも2個のヒドロキシル基が化学的に導入されている。本発明において記載できる例は、LupranolBalance登録商標BASFAG、Merginol登録商標タイプHobumOleochemicalsGmbH、Sovermol登録商標タイプCognisDeutschlandGmbHCoKGおよびSoyolTMタイプUSSCCoのような市販品を包含する。記載した物質の全ては、スターター物質として、単独でまたは前記化合物の少なくとも2つの混合物状態で使用する。スターター物質として適当な多価アルコールは、例えば、二価アルコール、例えば、エチレングリコール、ジエチレングリコール、プロピレングリコール、ジプロピレングリコール、1,3-プロパンジオール、1,4-ブタンジオール、1,4-ブテンジオール、1,4-ブチンジオール、ネオペンチルグリコール、1,5-ペンタンジオール、メチルペンタンジオール、例えば、3-メチル-1,5-ペンタンジオール、1,6-ヘキサンジオール;1,8-オクタンジオール、1,10-デカンジオール、1,12-ドデカンジオール、ビス-ヒドロキシメチルシクロヘキサン、例えば、1,4-ビス-ヒドロキシメチルシクロヘキサン、ヒドロキノンビス2-ヒドロキシエチルエーテル、ジエチレングリコール、トリエチレングリコール、テトラエチレングリコール、ポリエチレングリコール、例えば、ポリエチレングリコール400、ジプロピレングリコール、トリプロピレングリコール、ポリプロピレングリコール、ジブチレングリコールおよびポリブチレングリコール;三価アルコール、例えば、トリメチロールプロパン、グリセロール、トリスヒドロキシエチルイソシアヌレート、ヒマシ油;四価アルコール、例えば、ペンタエリスリトール;多価アルコール、例えば、ソルビトール、ヘキシトール、スクロース、デンプン、デンプン水解物、セルロース、セルロース水解物、ヒドロキシ官能化脂肪および油、特にヒマシ油である。様々な量のε-カプロラクトンによる前記アルコールの変性生成物の全ても、スターター物質として適している。二価アルコールとしては特に、エチレングリコール、プロピレングリコール、1,3-プロパンジオール、1,3-ブタンジオール、1,4-ブタンジオール、1,5-ペンタンジオール、2-メチル-1,3-プロパンジオール、ネオペンチルグリコール、1,6-ヘキサンジオールが考えられる。一般式:HOCH2x-OH[式中、xは1~20の数、好ましくは2~20の偶数である]で示されるアルコールが好ましい。その例は、エチレングリコール、1,4-ブタンジオール、1,6-ヘキサンジオール、1,8-オクタンジオールおよびドデカン-1,12-ジオールである。ネオペンチルグリコールも好ましい。ポリエーテルカーボネートポリオールの本発明に従った製造のためのスターター物質として、特に、単独でまたは前記アルコールの少なくとも2つの混合物状態で、2~6の官能価を有するアルコールを使用する。スターター物質として、二官能性アルコールおよび/または三官能性アルコールを使用することが好ましい。スターター物質は、ポリエーテルポリオール、特に100~4000g/molGPCの範囲の分子量Mnを有するポリエーテルポリオールから選択することもできる。少なくとも2、好ましくは2~6、特に好ましくは2~4の官能価を有するポリエーテルポリオールをポリエーテルポリオールとして使用する。好ましくは35~100のプロピレンオキシド単位含量、特に好ましくは50~100のプロピレンオキシド単位含量を有する、エチレンオキシド単位およびプロピレンオキシド単位の反復構造からなるポリエーテルポリオールが好ましい。これらは、エチレンオキシドおよびプロピレンオキシドのランダムコポリマー、傾斜コポリマー、交互コポリマーまたはブロックコポリマーであってよい。プロピレンオキシド単位および/またはエチレンオキシド単位の反復構造からなる適当なポリエーテルポリオールは、例えば、BayerMaterialScienceAG製のDesmophen登録商標、Acclaim登録商標、Arcol登録商標、Baycoll登録商標、Bayfill登録商標、Bayflex登録商標、Baygal登録商標、PET登録商標、およびポリエーテルポリオール、例えば、Desmophen登録商標3600Z、Desmophen登録商標1900U、Acclaim登録商標Polyol2200、Acclaim登録商標Polyol4000I、Arcol登録商標Polyol1004、Arcol登録商標Polyol1010、Arcol登録商標Polyol1030、Arcol登録商標Polyol1070、Baycoll登録商標BD1110、Bayfill登録商標VPPU0789、Baygal登録商標K55、PET登録商標1004、Polyether登録商標S180である。別の適当なホモポリエチレンオキシドは、例えば、BASFAG製Pluriol登録商標Eブランドであり、適当なホモポリプロピレンオキシドは例えば、BASFAG製Pluriol登録商標Pブランドであり、適当なエチレンオキシドおよびプロピレンオキシド混合コポリマーは、例えば、BASFAG製のPluronic登録商標PEブランドまたはPluriol登録商標RPEブランドである。スターター物質は、ポリエステルポリオール、特に200~4500g/molGPCの範囲の分子量Mnを有するポリエステルポリオールから選択することもできる。少なくとも二官能性のポリエステルを、ポリエステルポリオールとして使用する。ポリエステルポリオールは、好ましくは、交互の酸単位およびアルコール単位からなる。酸成分としては、例えば、コハク酸、マレイン酸、アジピン酸、無水フタル酸、フタル酸、イソフタル酸、テレフタル酸、或いは前記酸および/または無水物の混合物を使用する。アルコール成分としては、例えば、エタンジオール、1,2-プロパンジオール、1,3-プロパンジオール、1,4-ブタンジオール、1,5-ペンタンジオール、ネオペンチルグリコール、1,6-ヘキサンジオール、1,4-ビス-ヒドロキシメチルシクロヘキサン、ジエチレングリコール、ジプロピレングリコール、または前記アルコールの混合物を使用する。二価または多価ポリエーテルポリオールをアルコール成分として使用するならば、ポリエーテルカーボネートポリオールを調製するためのスターター物質として使用することもできるポリエステルエーテルポリオールが得られる。150~2000g/molGPCのMnを有するポリエーテルポリオールを、ポリエステルエーテルポリオールの調製に使用することが好ましい。また、スターター物質として、ポリカーボネートジオール、特に150~4500g/molGPCの範囲の分子量Mnを有するポリカーボネートジオールを使用することもできる。ポリカーボネートジオールは、例えば、ホスゲン、ジメチルカーボネート、ジエチルカーボネートまたはジフェニルカーボネートと、二官能性アルコールまたはポリエステルポリオールまたはポリエーテルポリオールとの反応によって調製される。ポリカーボネートの例は、例えばEP-A1359177に見られる。ポリカーボネートジオールとして、例えばBayerMaterialScienceAG製Desmophen登録商標Cタイプ、例えばDesmophen登録商標C1100またはDesmophen登録商標C2200を使用することができる。本発明の別の態様では、ポリエーテルカーボネートポリオールをスターター物質として使用することができる。特に、本発明において記載されている方法に従ったポリエーテルカーボネートポリオールを使用する。スターター物質として使用されるこれらのポリエーテルカーボネートポリオールは、別の反応工程で予め調製する。水素官能性スターター物質として、水、ジエチレングリコール、ジプロピレングリコール、グリセロール、トリメチロールプロパン、ペンタエリスリトール、ヒマシ油、ソルビトール、およびポリアルキレンオキシド単位の反復構造からなるポリエーテルポリオールを使用することが好ましい。ジエチレングリコール、ジプロピレングリコール、グリセロール、トリメチロールプロパン、2~3の官能価を有し、プロピレンオキシドからなるかまたはプロピレンオキシドおよびエチレンオキシドからなるポリエーテルポリオールが特に好ましい。ポリエーテルポリオールは、好ましくは62~4500g/molGPCの範囲の分子量Mnおよび2~4の官能価、特に好ましくは62~3000g/molGPCの範囲の分子量Mnおよび2~3の官能価を有する。好ましいスターター物質は、単独でまたは前記物質の少なくとも2つの混合物として使用する。ポリエーテルカーボネートポリオールは、アルコキシル化に対して活性である水素原子を有するスターター物質に、二酸化炭素およびアルキレンオキシドを触媒付加させることによって調製する。ポリエーテルカーボネートポリオールの調製に使用される複金属シアン化物触媒は、好ましくは、一般式IV:[式中、M1は、Zn2、Fe2、Co3、Ni2、Mn2、Co2、Sn2、Pb2、Mo4、Mo6、Al3、V4、V5、Sr2、W4、W6、Cr2、Cr3、Cd2を含む群から選択される金属イオンを意味し、M2は、Fe2、Fe3、Co2、Co3、Mn2、Mn3、V4、V5、Cr2、Cr3、Rh3、Ru2、Ir3を含む群から選択される金属イオンを意味し、M1およびM2は同じまたは異なり、Aは、ハライド、ヒドロキシド、スルフェート、カーボネート、シアニド、チオシアネート、イソシアネート、シアネート、カルボキシレート、オキサレートおよびニトレートを含む群から選択されるアニオンを意味し、Xは、ハライド、ヒドロキシド、スルフェート、カーボネート、シアニド、チオシアネート、イソシアネート、シアネート、カルボキシレート、オキサレートおよびニトレートを含む群から選択されるアニオンを意味し、Lは、アルコール、アルデヒド、ケトン、エーテル、ポリエーテル、エステル、ウレア、アミド、ニトリルおよびスルフィドを含む群から選択される水混和性配位子を意味し、a、b、c、d、gおよびnは、化合物の電気的中性が確保されるように選択され、eは配位子の配位数を意味し、fは0以上の数を意味し、hは0以上の数を意味する]で示される。ポリエーテルカーボネートの調製に適したDMC触媒は、先行技術から基本的に知られている例えば、US-A3404109、US-A3829505、US-A3941849およびUS-A5158922参照。例えば、US-A5470813、EP-A700949、EP-A743093、EPA761708、WO97/40086、WO98/16310およびWO00/47649に記載されている、改良された高活性のDMC触媒を使用することが好ましい。これらの触媒は、極めて高活性であり、非常に低い触媒濃度25ppm以下でポリエーテルポリオールを調製できるので、一般に、最終生成物からの触媒の分離はもはや必要とされない。典型的な例は、EP-A700949に記載されている高活性DMC触媒であり、この触媒は、複金属シアン化合物例えばヘキサシアノコバルト酸III亜鉛および有機錯体配位子例えばtert-ブタノールに加えて、500g/molGPCより大きい数平均分子量を有するポリエーテルも含有する。触媒は、ほとんどの場合、それぞれの場合においてポリエーテルカーボネートポリオールの重量に基づいて、1重量未満、好ましくは0.5重量未満、より好ましくは500ppm未満、特に100ppm未満の量で使用する。ポリエーテルカーボネートポリオールは、加圧反応器において調製する。スターター物質または複数のスターター物質の混合物の任意の乾燥、並びにDMC触媒および添加剤の添加の後、1種以上のアルキレンオキシドおよび二酸化炭素を計量添加する。DMC触媒および添加剤は、固体状に乾燥する前または乾燥した後、或いは懸濁液状で添加する。1種以上のアルキレンオキシドおよび二酸化炭素の計量添加は、基本的に様々な方法で実施してよい。この計量添加は、真空下または予め選択した予備圧力下で開始してよい。予備圧力は好ましくは、例えば窒素のような不活性ガスを流通させることによって保つ。予備圧力は、10mbar~5bar、好ましくは100mbar~3bar、より好ましくは500mbar~2barに設定する。1種以上のアルキレンオキシドおよび二酸化炭素の計量添加は、同時にまたは逐次実施してよく、添加する二酸化炭素の全量を、一度にまたは反応時間にわたって計量しながら添加することができる。二酸化炭素を計量しながら添加することが好ましい。1種以上のアルキレンオキシドの計量添加は、二酸化炭素の計量添加と同時にまたは逐次実施する。ポリエーテルカーボネートポリオールの合成において複数のアルキレンオキシドを使用する場合は、それらは同時に計量添加するか、別個に逐次計量添加するか、または別個に1回以上計量しながら添加してよく、少なくとも2種のアルキレンオキシドを混合物として計量添加する。アルキレンオキシドおよび二酸化炭素の計量添加の方法によって、ランダム、交互、ブロック様または傾斜様のポリエーテルカーボネートポリオールを合成することができる。過剰の二酸化炭素を使用することが好ましく、特に、二酸化炭素の量は、反応条件下における全圧によって決定する。二酸化炭素の反応が緩慢になるので、二酸化炭素が過剰であることが有利である。60~150°C、好ましくは70~140°C、より好ましくは80~130°Cおよび0~100bar、好ましくは1~90bar、より好ましくは3~80barの圧力での反応によってポリエーテルカーボネートポリオールが生成することが知られている。60°C未満の温度では、反応は停止する。150°Cより高い温度では、望ましくない副生物の量がかなり増加する。ポリエーテルカーボネートは、本発明のイソシアネート官能性プレポリマーのための構成成分である。ポリエーテルカーボネートは、単独で、または他のポリオール成分と組み合わせて使用する。他のポリオール成分は、ポリエーテルポリオール、ポリエステルポリオール、ポリカーボネートポリオール、ポリエーテルエステルポリオール、およびポリエーテルカーボネートポリオールのためのスターター物質として先に記載したような別のポリオールを包含する。しかしながら、本発明のイソシアネート官能性プレポリマーの調製では、他のポリオール成分が、先に記載した別のポリオール成分より高い分子量を有することができる。非常に適したポリエーテルポリオールは、第三級アミノ基を有するポリエーテルポリオールも包含する。そのような第三級アミノ基は、ポリエーテルの調製においてスターター成分を適当に選択することによって組み込むことができる。例えば、エチレンジアミン、ヘキサメチレンジアミン、イソホロンジアミン、4,4’-ジアミノジシクロヘキシルメタン、トリエタノールアミン、2,3-ジアミノトルエン、2,4-ジアミノトルエンなどが適当である。内部触媒として、これらの第三級アミノ基は、湿分および他の反応体例えばポリオールに対するイソシアネート官能性プレポリマーの反応性を高める。本発明のイソシアネート含有プレポリマーを調製するためのイソシアネート成分としては、常套の市販されている脂肪族、芳香脂肪族および芳香族ジイソシアネートおよびポリイソシアネートが考えられる。これらは、平均して少なくとも2、好ましくは2~6、より好ましくは2~5、最も好ましくは2~4のイソシアネート官能価を有する単量体および重合体イソシアネートを包含する。特に、単量体ジイソシアネート官能価2、例えば、脂肪族イソシアネート、例えば、14-ブタンジイソシアネート、ヘキサメチレンジイソシアネート、トリメチルヘキサメチレンジイソシアネートおよびトリイソシアナトノナン;脂環式イソシアネート、例えば、イソホロンジイソシアネート、4,4’-ジシクロヘキシルメタンジイソシアネートおよび1,4-ジイソシアナトシクロヘキサン;芳香脂肪族イソシアネート、例えばp-キシリレンジイソシアネートおよびテトラメチルキシリレンジイソシアネート;並びに芳香族イソシアネート、例えば、2,4-ジイソシアナトトルエン、2,6-ジイソシアナトトルエンおよびこれらの異性体の混合物、4,4’-ジイソシアナトジフェニルメタン、2,4’-ジイソシアナトジフェニルメタンおよびこれらの異性体の混合物を挙げることができる。同様に非常に適しているものは、2より大きいイソシアネート官能価を有し、前記単量体ジイソシアネートに基づくポリイソシアネートである。そのようなポリイソシアネートは、一般に、単量体ジイソシアネートを含まないか、または1重量未満、好ましくは0.5重量未満、特に好ましくは0.3重量未満の非常に少ない量でしか含まない。そのようなポリイソシアネートは、ウレタン基、ビウレット基、イソシアヌレート基、イミノオキサジアジンジオン基、ウレトジオン基および/またはアロファネート基を有するイソシアネート官能性化合物である。本発明のイソシアネート官能性プレポリマーの調製では、通常、20~160°C、好ましくは40~140°Cの範囲の温度で、対象のポリイソシアネート成分をモル過剰で反応器に導入し、ポリオール成分を混合物としてまたは逐次計量添加する。イソシアネート成分のイソシアネート基とヒドロキシル成分のヒドロキシル基との反応が一定温度で進行するように、生じた反応熱を冷却によって排除することが有利である。本発明のイソシアネート官能性プレポリマーの所望のイソシアネート含量または粘度に達した時点で、反応を停止する。単量体ジイソシアネートを使用する場合は、1重量未満、好ましくは0.5重量未満、特に好ましくは0.3重量未満の残留単量体含量を有する生成物を得るために、ウレタン化反応の後に、残存イソシアネート量を例えば蒸留または抽出によって除去しなければならない。本発明のプレポリマーを調製するためにポリイソシアネートを使用する場合は、ウレタン化反応の後に、過剰の残留単量体を除去する必要はない。なぜなら、ポリイソシアネートは既に、0.5重量未満の所望の範囲の残留単量体含量を有するからである。反応成分は好ましくは、イソシアネート官能性プレポリマーの前記特性、特に粘度、イソシアネート含量および官能価に達するように、相対的比率で使用する。得られた本発明のイソシアネート官能性プレポリマーは、更なる添加剤を伴わなくても、一液型湿分硬化性の被覆剤、接着剤およびシーラント剤として使用するのに適している。本発明のイソシアネート官能性プレポリマーはまた、二液型硬化性の被覆剤、接着剤およびシーラント剤としての使用にも適している。このために、市販のポリオールおよび/またはポリアミンを反応体として使用する。そのようなポリオールおよび/またはポリアミンは、既に先に記載したものである。また、別のポリオールは、例えば、Desmophen登録商標AViversoGmbHビッターフェルト製の商品名で入手できるような、溶媒不含有および溶媒含有のポリアクリレートポリオールである。更に、アスパラギン酸エステルを、本発明のイソシアネート官能性プレポリマーのための反応体として使用してよい。この特定のタイプのポリアミンは、第二級アミノ基の反応性が低減された化合物である。結果的に、10~60分の範囲の適当なポットライフを有する二液型系を調製することができる。このことは、第一級または第二級アミノ基を有する従来の化合物では、高い反応性の故に達成することができない。適当なアスパラギン酸エステルの例は、BayerMaterialScienceAG製のDesmophen登録商標NH1220、Desmophen登録商標NH1420、Desmophen登録商標NH1520およびDesmophen登録商標NH1521である。適当なポリオールおよび/またはポリアミン並びに本発明のイソシアネート官能性プレポリマーは一般に、意図した用途に最適な生成物特性が得られるように選択する。実施例1:プロピレンオキシド、二酸化炭素および1,8-オクタンジオールに基づき、24.3重量の組み込まれた二酸化炭素含量および60.8mgKOH/gのOH価を有するポリエーテルカーボネートジオール106.56gと、60mgKOH/gのOH価を有する1,2-ジアミノエタンベースポリプロピレンオキシドポリエーテル106.56gとの混合物を、1L容の四ッ口フラスコに導入し、20mbarの減圧下120°Cで1時間撹拌した。次いで、混合物を70°Cに冷却した。得られたポリオール混合物を、31.5重量のNCO含量、2.3の2,2’-MDI含量、12.6の2,4’-MDI含量、42.4の4,4’-MDI含量および90mPasの粘度25°Cを有するジフェニルメタンジイソシアネートMDIベースポリイソシアネート200.32gと、32.5重量のNCO含量、32.2の2,4’-MDI含量、49.9の4,4’-MDI含量、7.3の2,2’-MDI含量および21mPasの粘度25°Cを有するMDIベースポリイソシアネート85.96gとの混合物に、約30分間にわたって計量添加した。続いて、生じた発熱反応を利用して、80°Cに昇温した。イソシアネート含量が一定になるまで、80°Cで撹拌した。その後、33.5のNCO含量、60.0の2,4’-MDI含量、38.5の4,4’-MDI含量、0.8の2,2’-MDI含量および12mPasの粘度25°Cを有するMDIベースポリイソシアネート0.3g中の塩化イソフタロイル0.3gを添加した。16.2重量のNCO含量、7290mPasの粘度23°Cおよび約2.8の平均イソシアネート官能価を有する、茶色がかったポリイソシアネート混合物を得た。実施例2:プロピレンオキシド、二酸化炭素および1,8-オクタンジオールに基づき、24.3重量の組み込まれた二酸化炭素含量および60.8mgKOH/gのOH価を有するポリエーテルカーボネートジオール238gを、1L容の四ッ口フラスコに導入し、20mbarの減圧下120°Cで1時間撹拌した。次いで、混合物を70°Cに冷却した。得られたポリオールを、33.5重量のNCO含量、60.0の2,4’-MDI含量、38.5の4,4’-MDI含量、0.8の2,2’-MDI含量および12mPasの粘度25°Cを有するMDIベースポリイソシアネート262gに、約30分間にわたって計量添加した。続いて、生じた発熱反応を利用して、80°Cに昇温した。イソシアネート含量が一定になるまで、80°Cで撹拌した。15.4重量のNCO含量、980mPasの粘度23°Cおよび約2.0の平均イソシアネート官能価を有する、茶色がかったポリイソシアネート混合物を得た。実施例3比較:56mgKOH/gのOH価を有するプロピレンオキシドベースポリエーテルジオール107.25gと、60mgKOH/gのOH価を有する1,2-ジアミノエタンベースポリプロピレンオキシドポリエーテル107.25gとの混合物を、1L容の四ッ口フラスコに導入し、20mbarの減圧下120°Cで1時間撹拌した。次いで、混合物を70°Cに冷却した。得られたポリオール混合物を、31.5重量のNCO含量、2.3の2,2’-MDI含量、12.6の2,4’-MDI含量、42.4の4,4’-MDI含量および90mPasの粘度25°Cを有するジフェニルメタンジイソシアネートMDIベースポリイソシアネート199.38gと、32.5重量のNCO含量、32.2の2,4’-MDI含量、49.9の4,4’-MDI含量、7.3の2,2’-MDI含量および21mPasの粘度25°Cを有するMDIベースポリイソシアネート85.54gとの混合物に、約30分間にわたって計量添加した。続いて、生じた発熱反応を利用して、80°Cに昇温した。イソシアネート含量が一定になるまで、80°Cで撹拌した。その後、33.5のNCO含量、60.0の2,4’-MDI含量、38.5の4,4’-MDI含量、0.8の2,2’-MDI含量および12mPasの粘度25°Cを有するMDIベースポリイソシアネート0.29g中の塩化イソフタロイル0.29gを添加した。16.2重量のNCO含量、7320mPasの粘度23°Cおよび約2.8の平均イソシアネート官能価を有する、茶色がかったポリイソシアネート混合物を得た。実施例4比較:56mgKOH/gのOH価を有するプロピレンオキシドベースポリエーテルジオール240gを、1L容の四ッ口フラスコに導入し、20mbarの減圧下120°Cで1時間撹拌した。次いで、混合物を70°Cに冷却した。得られたポリオールを、33.5のNCO含量、60.0の2,4’-MDI含量、38.5の4,4’-MDI含量、0.8の2,2’-MDI含量および12mPasの粘度25°Cを有するMDIベースポリイソシアネート260gに、約30分間にわたって計量添加した。続いて、生じた発熱反応を利用して、80°Cに昇温した。イソシアネート含量が一定になるまで、80°Cで撹拌した。15.5重量のNCO含量、965mPasの粘度23°Cおよび約2.0の平均イソシアネート官能価を有する、茶色がかったポリイソシアネート混合物を得た。応用に関する試験:1.反応性接着剤としての反応性に関する試験反応性を比較するために、線形乾燥記録器においてASTMD5895に従って硬化乾燥時間FBZおよび指触乾燥時間FTZを測定し、25°Cで粘度同軸円筒を備えた回転粘度計、DIN53019を測定した。また、時間とともに増加する粘度として、70°Cで貯蔵安定性を測定した。70°Cで14日間貯蔵している間に粘度が2倍以上にならなければ、ポリイソシアネート混合物は貯蔵安定であるとした。実施例1の本発明のポリイソシアネート混合物は、実施例3比較のポリイソシアネート混合物と同程度の粘度および貯蔵安定性を有していた。しかしながら、実施例1の本発明のポリイソシアネート混合物の反応性は、比較例の反応性より著しく高く、これは短い硬化乾燥時間および短い指触乾燥時間に表れている。2.被覆組成物としての試験実施例2および4のプレポリマー100gの各々を、Jeffamin登録商標SD2001Huntsman米国63.5gおよびEthacure登録商標100DETDA米国アルベマールNCO/NH=1.1:1.023.5gの混合物と室温で混合した。次いで、対応するフィルムを、150μmのドクターブレードを用いてガラスシートに適用した。被膜の特性を表2にまとめる。ポリエーテルカーボネートポリオールに基づく本発明のポリイソシアネート2をポリアミンと組み合わせると、極めて迅速に乾燥し、高い硬度、良好な破断点伸びおよび高い引張強度を有する被膜が生じた。カーボネート基不含有ポリエーテルに基づく本発明ではないポリイソシアネート4をポリアミンと組み合わせると、その被膜は、同程度の良好な破断点伸びおよび引張強度は有したが、実施例2の本発明のポリイソシアネートと比べて、不粘着性フィルムが得られるまでの乾燥時間はより長く、フィルム硬度はより低かった。"